(57)【要約】【課題】繰り返し測定における測定精度に優れるセンサセルを提供する。【解決手段】本発明の光導波路１００は、クラッド層１１と、少なくとも一面が露出するように該クラッド層１１に埋設されたコア層１２と、を備える。該クラッド層の該コア層が露出している面の水接触角は、８０°以上である。本発明のＳＰＲセンサセルおよび比色センサセルは、本発明の光導波路１００を有する。【選択図】図１
2015081775.tif 000002
【特許請求の範囲】
【請求項１】
クラッド層と、少なくとも一面が露出するように該クラッド層に埋設されたコア層と、を備え、
該クラッド層の該コア層が露出している面の水接触角が８０°以上である、光導波路。
【請求項２】
前記クラッド層が、クラッド層形成樹脂と該クラッド層形成樹脂に分散された粒子とを含む、請求項１に記載の光導波路。
【請求項３】
前記クラッド層における粒子の充填率が、２％〜５０％である、請求項１または２に記載の光導波路。
【請求項４】
前記粒子の平均粒子径（φ）が、２００ｎｍ〜２．５μｍである、請求項１から３のいずれかに記載の光導波路。
【請求項５】
請求項１から４のいずれかに記載の光導波路を有する、ＳＰＲセンサセル。
【請求項６】
請求項１から４のいずれかに記載の光導波路を有する、比色センサセル。
【発明の詳細な説明】
【技術分野】
【０００１】
本発明は、光導波路ならびに該光導波路を用いたＳＰＲセンサセルおよび比色センサセルに関する。
【背景技術】
【０００２】
近年、検知部に光導波路を用いたＳＰＲセンサセルが提案されている（特許文献１）。光導波路は、一般に、コアとクラッドとから構成されており、該コア層の上面を被覆する金属層とともに検知部を構成する。このような検知部に液体試料を繰り返し配置して測定を行う場合、測定値にバラツキが生じる場合がある。
【先行技術文献】
【特許文献】
【０００３】
【特許文献１】特開２０００−１９１００号公報
【発明の概要】
【発明が解決しようとする課題】
【０００４】
本発明は、繰り返し測定における測定精度に優れるセンサセルを提供する。
【課題を解決するための手段】
【０００５】
本発明の光導波路は、クラッド層と、少なくとも一面が露出するように該クラッド層に埋設されたコア層と、を備え、該クラッド層の該コア層が露出している面の水接触角が８０°以上である。
１つの実施形態においては、上記クラッド層が、クラッド層形成樹脂と該クラッド層形成樹脂に分散された粒子とを含む。
１つの実施形態においては、上記クラッド層における粒子の充填率が、２％〜５０％である。
１つの実施形態においては、上記粒子の平均粒子径（φ）が、２００ｎｍ〜２．５μｍである。
本発明の別の局面によれば、ＳＰＲセンサセルが提供される。該ＳＰＲセンサセルは、上記光導波路を有する。
本発明のさらに別の局面によれば、比色センサセルが提供される。該比色センサセルは、上記光導波路を有する。
【発明の効果】
【０００６】
本発明によれば、繰り返し測定における測定精度に優れるセンサセルおよび当該センサセルに好適に用いられ得る光導波路が提供される。
【図面の簡単な説明】
【０００７】
【図１】本発明の好ましい実施形態による光導波路を説明する概略斜視図である。
【図２】本発明の好ましい実施形態によるＳＰＲセンサセルの概略斜視図である。
【図３】図２に示すＳＰＲセンサセルのＩａ−Ｉａ線概略断面図である。
【図４】本発明の好ましい実施形態による比色センサセルの概略斜視図である。
【図５】図４に示す比色センサセルのＩｂ−Ｉｂ線概略断面図である。
【図６】本発明の光導波路の製造方法の一例を説明する概略図である。
【発明を実施するための形態】
【０００８】
［Ａ．光導波路］
本発明の光導波路は、所定の水接触角を有するクラッド層と、少なくとも一面が露出するように該クラッド層に埋設されたコア層とを備える。本発明の光導波路の波長６６０ｎｍにおける光損失（伝搬損失）は、例えば２．６ｄＢ／ｃｍ未満、好ましくは２．０ｄＢ／ｃｍ以下、より好ましくは１．５ｄＢ／ｃｍ以下である。光損失が当該範囲内であれば、後述するＳＰＲセンサセルや比色センサセル等のセンサセルの検知部に好適に用いられ得る。光損失は、カットバック法によって測定される。
【０００９】
図１は、本発明の好ましい実施形態による光導波路を説明する概略斜視図である。図示例において、光導波路１００は、クラッド層１１と、上面が露出するようにクラッド層１１に埋設されたコア層１２とから構成されており、平面視略矩形の平板状に形成されている。クラッド層の厚み（コア層上面からの厚み）は、例えば５μｍ〜４００μｍである。なお、図示例とは異なり、コア層は上面と下面とがクラッド層から露出していてもよい。
【００１０】
クラッド層１１は、好ましくはクラッド層形成樹脂と該クラッド層形成樹脂に分散された粒子とを含む。クラッド層中に粒子を分散させることにより、その表面を粗面化して濡れ性を向上させることができる。
【００１１】
上記粒子としては、任意の適切な粒子が用いられ得る。例えば、粒子は、好ましくは１．４０〜３．００、より好ましくは１．４３〜２．６０の屈折率を有する材料から形成される。このような材料を用いる場合、クラッド層の屈折率を所望の範囲に調整しやすいという利点がある。また例えば、粒子は、好ましくは０．１以下、より好ましくは０の消衰係数を有する材料から形成される。なお、本明細書において、屈折率は、波長８３０ｎｍにおける屈折率を意味する。また、消衰係数は、波長８３０ｎｍにおける消衰係数を意味する。
【００１２】
粒子の形成材料の具体例としては、例えば、金属または無機酸化物が挙げられる。金属としては、チタン、タンタル、アルミニウム、亜鉛、クロム、鉄等が好ましく例示できる。また、無機酸化物としては、金属酸化物（例えば、酸化チタン（ＴｉＯ２）、酸化タンタル（Ｔａ２Ｏ５）、酸化アルミニウム（Ａｌ２Ｏ３）、酸化亜鉛（ＺｎＯ）、酸化クロム（Ｃｒ２Ｏ３）、酸化鉄（Ｆｅ２Ｏ３）、酸化銅（ＣｕＯ））および半金属酸化物（例えば、酸化ホウ素（Ｂ２Ｏ３）、酸化ケイ素（ＳｉＯ２）、酸化ゲルマニウム（ＧｅＯ２））が好ましく例示できる。上記粒子としては、一種のみ用いてもよく、二種以上を組み合わせて用いてもよい。
【００１３】
上記粒子の平均粒子径（φ）は、例えば１０ｎｍ〜５μｍである。平均粒子径の下限は、好ましくは２００ｎｍ、より好ましくは３００ｎｍである。また、平均粒子径の上限は、好ましくは２．５μｍ、より好ましくは２．０μｍである。このような平均粒子径であれば、光損失を抑制しつつ、クラッド層表面の水接触角を所望の範囲とすることができる。なお、本明細書において、平均粒子径は、メジアン径を意味する。クラッド層における上記粒子の平均粒子径は、例えば、レーザー回折散乱式粒度分布測定に基づいて、または、クラッド層断面のＳＥＭ画像を画像処理して粒径分布を求め、そこから得られる体積基準粒度分布に基づいて得ることができる。
【００１４】
上記クラッド層形成樹脂としては、後述するコア層の屈折率よりも低い屈折率を有するクラッド層を形成し得る任意の適切な樹脂が用いられる。具体例としては、フッ素樹脂、エポキシ樹脂、ポリイミド樹脂、ポリアミド樹脂、シリコーン樹脂、アクリル樹脂およびこれらの変性体（例えば、フルオレン変性体、重水素変性体、フッ素樹脂以外の場合はフッ素変性体）が挙げられる。これらは、単独で用いてもよく、２種以上を併用してもよい。これらは、好ましくは感光剤を配合して、感光性材料として用いられ得る。
【００１５】
クラッド層形成樹脂の屈折率は、上記粒子の屈折率より低い。クラッド層形成樹脂の屈折率と粒子の屈折率との差は、好ましくは０．０３以上であり、より好ましくは０．０５以上、さらに好ましくは０．０７以上、さらにより好ましくは、０．１０以上である。
【００１６】
クラッド層形成樹脂の屈折率は、好ましくは１．４２以下であり、より好ましくは１．４０未満であり、さらに好ましくは１．３８以下である。
【００１７】
クラッド層１１における上記粒子の充填率は、例えば１％〜５０％である。充填率の下限は、好ましくは２％、より好ましくは３％、さらに好ましくは５％である。また、充填率の上限は、好ましくは３０％、より好ましくは２５％である。このような充填率であれば、光損失を抑制しつつ、クラッド層表面の水接触角を所望の範囲とすることができる。
【００１８】
クラッド層１１の屈折率（ＮＣＬ）は、上記粒子の屈折率（ＮＰＡ）よりも低い。クラッド層の屈折率と粒子の屈折率との差（ＮＰＡ−ＮＣＬ）は、好ましくは０．０３以上であり、より好ましくは０．０５以上、さらに好ましくは０．０７以上、さらにより好ましくは、０．１０以上である。
【００１９】
クラッド層１１のコア層露出面における水接触角は、例えば８０°以上であり、好ましくは８５°以上１１０°未満、より好ましくは９０°以上１１０°未満、さらに好ましくは９５°以上１１０°未満である。水接触角が８０°以上であれば、光導波路がセンサセルの検知部として用いられた場合に、繰り返し測定の精度が向上し得る。一方、水接触角が１１０°以上となると、コア層とクラッド層との界面に凹凸に起因する光損失が増大して当該効果が十分に得られない場合がある。当該水接触角は、ＪＩＳ  Ｒ３２５７に準拠して測定される値である。
【００２０】
コア層１２は、クラッド層１１の幅方向および厚み方向の両方と直交する方向に延びる略角柱形状に形成され、クラッド層１１の幅方向略中央部の上端部に埋設されている。コア層１２の延びる方向が、光導波路内を光が伝播する方向となる。
【００２１】
コア層１２は、その上面がクラッド層１１の上面と面一となるように配置されている。コア層の上面がクラッド層の上面と面一となるように配置することにより、後述するＳＰＲセンサセルにおいて金属層をコア層の上側のみに効率よく配置することができる。さらに、コア層は、その延びる方向の両端面がクラッド層の当該方向の両端面と面一となるように配置されている。
【００２２】
コア層１２の屈折率（ＮＣＯ）は、用途等に応じて任意の適切な値に設定され得る。例えば、光導波路１００がＳＰＲセンサセルに適用される場合、コア層１２の屈折率（ＮＣＯ）は、好ましくは１．４３以下であり、より好ましくは１．４０未満であり、さらに好ましくは１．３８以下である。コア層の屈折率を１．４３以下とすることにより、検出感度を格段に向上させることができる。コア層の屈折率の下限は、好ましくは１．３４である。コア層の屈折率が１．３４以上であれば、水溶液系のサンプル（水の屈折率：１．３３）であってもＳＰＲを励起することができ、かつ、汎用の材料を使用することができる。
【００２３】
コア層１２の屈折率（ＮＣＯ）は、クラッド層１１の屈折率（ＮＣＬ）より高い。コア層の屈折率とクラッド層の屈折率との差（ＮＣＯ−ＮＣＬ）は、好ましくは０．０１０以上であり、より好ましくは０．０２０以上、さらに好ましくは０．０２５以上である。コア層の屈折率とクラッド層の屈折率との差がこのような範囲であれば、光導波路１００をいわゆるマルチモードとすることができる。したがって、光導波路を透過する光の量を多くすることができ、後述するＳＰＲセンサセルまたは比色センサセルに適用した場合に、Ｓ／Ｎ比を向上させることができる。また、コア層の屈折率とクラッド層の屈折率との差は、好ましくは０．１５以下、より好ましくは０．１０以下、さらに好ましくは０．０５０以下である。
【００２４】
コア層１２の厚みは、例えば５μｍ〜２００μｍであり、好ましくは２０μｍ〜２００μｍである。また、コア層の幅は、例えば５μｍ〜２００μｍであり、好ましくは２０μｍ〜２００μｍである。このような厚みおよび／または幅であれば、光導波路１００をいわゆるマルチモードとすることができる。また、コア層１２の長さ（導波路長）は、例えば２ｍｍ〜５０ｍｍであり、好ましくは１０ｍｍ〜２０ｍｍである。
【００２５】
コア層１２を形成する材料としては、本発明の効果が得られる限りにおいて任意の適切な材料を用いることができる。例えば、クラッド層形成樹脂と同様の樹脂であって、屈折率がクラッド層よりも高くなるように調整された樹脂から形成され得る。
【００２６】
なお、図１では、コア層の数が１つとされているが、コア層の数は、目的に応じて変更してもよい。具体的には、コア層は、クラッド層の幅方向に所定の間隔を隔てて複数形成されてもよい。コア層の形状もまた、目的に応じて任意の適切な形状（例えば、半円柱形状、凸柱形状）を採用することができる。
【００２７】
［Ｂ．ＳＰＲセンサセル］
図２は、本発明の好ましい実施形態によるＳＰＲセンサセルを説明する概略斜視図である。図３は、図２に示すＳＰＲセンサセルのＩａ−Ｉａ線概略断面図である。
【００２８】
ＳＰＲセンサセル２００は、図２および図３に示すように、平面視略矩形の有底枠形状に形成されており、アンダークラッド層１１と上面が露出するようにアンダークラッド層１１に埋設されたコア層１２とを備える光導波路１００と、アンダークラッド層１１とコア層１２とを被覆する金属層２０とを有する。光導波路１００および金属層２０は、サンプルの状態および／またはその変化を検知する検知部２１０として機能する。図示した形態においては、ＳＰＲセンサセル１００は、検知部２１０に隣接するように設けられたサンプル配置部２２０を備える。サンプル配置部２２０は、オーバークラッド層３０により規定されている。オーバークラッド層３０は、サンプル配置部２２０を適切に設けることができる限りにおいて省略されてもよい。サンプル配置部２２０には、分析されるサンプル（例えば、溶液、粉末）が検知部（実質的には金属層）に接触して配置される。
【００２９】
光導波路１００は、上記Ａ項で説明したとおりである。
【００３０】
金属層２０は、図２および図３に示すように、アンダークラッド層１１およびコア層１２の上面の少なくとも一部を均一に被覆するように形成されている。必要に応じて、アンダークラッド層およびコア層と金属層との間に易接着層（図示せず）が設けられ得る。易接着層を形成することにより、アンダークラッド層およびコア層と金属層とを強固に固着させることができる。
【００３１】
金属層を形成する材料としては、金、銀、白金、銅、アルミニウムおよびこれらの合金が挙げられる。金属層は、単一層であってもよく、２層以上の積層構造を有していてもよい。金属層の厚み（積層構造を有する場合はすべての層の合計厚み）は、好ましくは２０ｎｍ〜７０ｎｍであり、より好ましくは３０ｎｍ〜６０ｎｍである。
【００３２】
易接着層を形成する材料としては、代表的にはクロムまたはチタンが挙げられる。易接着層の厚みは、好ましくは１ｎｍ〜５ｎｍである。
【００３３】
オーバークラッド層３０は、図２に示すように、光導波路１００の上面において、その外周が光導波路１００の外周と平面視において略同一となるように、平面視矩形の枠形状に形成されている。光導波路１００の上面とオーバークラッド層３０とで囲まれる部分が、サンプル配置部２２０として区画されている。当該区画にサンプルを配置することにより、検知部２１０の金属層とサンプルとが接触し、検出が可能となる。さらに、このような区画を形成することにより、サンプルを容易に金属層表面に配置することができるので、作業性の向上を図ることができる。
【００３４】
オーバークラッド層３０を形成する材料としては、例えば、上記コア層およびアンダークラッド層を形成する材料、ならびにシリコーンゴムが挙げられる。オーバークラッド層の厚みは、好ましくは５μｍ〜２０００μｍであり、さらに好ましくは２５μｍ〜２００μｍである。オーバークラッド層の屈折率は、好ましくは、コア層の屈折率よりも低い。１つの実施形態においては、オーバークラッド層の屈折率は、アンダークラッド層の屈折率と同等である。
【００３５】
以上、本発明の好ましい実施形態によるＳＰＲセンサセルを説明してきたが、本発明はこれらに限定されない。例えば、ＳＰＲセンサセル２００（サンプル配置部２２０）の上部には、蓋を設けてもよい。このような構成とすれば、サンプルが外気に接触することを防止することができる。また、サンプルが溶液である場合には、溶媒の蒸発による濃度変化を防止することができる。蓋を設ける場合には、液状サンプルをサンプル配置部へ注入するための注入口とサンプル配置部から排出するための排出口とを設けてもよい。このような構成とすれば、サンプルを流してサンプル配置部に連続的に供給することができるので、サンプルの特性を連続的に測定することができる。
【００３６】
以下、このようなＳＰＲセンサセル２００の使用形態の一例を説明する。
【００３７】
まず、サンプルをＳＰＲセンサセル２００のサンプル配置部２２０に配置し、サンプルと金属層２０とを接触させる。次いで、任意の適切な光源からの光を、ＳＰＲセンサセル２００（コア層１２）に導入する。ＳＰＲセンサセル２００（コア層１２）に導入された光は、コア層１２内において全反射を繰り返しながら、ＳＰＲセンサセル２００（コア層１２）を透過するとともに、一部の光は、コア層１２の上面において金属層２０に入射し、表面プラズモン共鳴により減衰される。ＳＰＲセンサセル２００（コア層１２）を透過して出射した光は、任意の適切な光計測器に導入される。すなわち、このＳＰＲセンサセル２００から光計測器に導入される光は、コア層１２において表面プラズモン共鳴を発生させた波長の光強度が減衰している。表面プラズモン共鳴を発生させる波長は、金属層２０に接触したサンプルの屈折率などに依存するので、光計測器に導入される光の光強度の減衰を検出することにより、サンプルの屈折率やその変化を検出することができる。
【００３８】
［Ｃ．比色センサセル］
図４は、本発明の好ましい実施形態による比色センサセルを説明する概略斜視図である。図５は、図４に示す比色センサセルのＩｂ−Ｉｂ線概略断面図である。
【００３９】
比色センサセル３００は、図４および図５に示すように、平面視略矩形の有底枠形状に形成されており、アンダークラッド層１１と上面が露出するようにアンダークラッド層１１に埋設されたコア層１２とを備える光導波路１００を有する。光導波路１００は、サンプルの状態および／またはその変化を検知する検知部３１０として機能する。図示した形態においては、比色センサセル３００は、検知部３１０（光導波路１００）に隣接するように設けられたサンプル配置部３２０をさらに備える。サンプル配置部３２０は、オーバークラッド層３０により規定されている。オーバークラッド層３０は、サンプル配置部３２０を適切に設けることができる限りにおいて省略されてもよい。サンプル配置部３２０には、分析されるサンプル（例えば、溶液、粉末）が検知部に接触して配置される。また、図示しないが、上記Ｂ項に記載のＳＰＲセンサセルと同様に、比色センサセル３００（サンプル配置部３２０）の上部に蓋を設けてもよい。
【００４０】
光導波路１００は、上記Ａ項で説明したとおりである。また、オーバークラッド層３０は、上記Ｂ項で説明したとおりである。
【００４１】
以下、このような比色センサセル３００の使用形態の一例を説明する。
【００４２】
まず、サンプルを比色センサセル３００のサンプル配置部３２０に配置し、サンプルと検知部３１０（光導波路１００）とを接触させる。次いで、任意の適切な光源からの光を、比色センサセル３００（コア層１２）に導入する。比色センサセル３００（コア層１２）に導入された光は、コア層１２内において全反射を繰り返しながら、比色センサセル３００（コア層１２）を透過するとともに、一部の光は、エバネッセント波としてコア層１２から染み出し、コア層１２の上面において、サンプルに入射され、減衰される。比色センサセル３００（コア層１２）を透過して出射した光は、任意の適切な光計測器に導入される。すなわち、この比色センサセル３００から光計測器に導入される光は、コア層１２においてサンプルが吸収した波長の光強度が減衰している。サンプルが吸収する波長は、比色センサセル３００に配置されたサンプルの色などに依存するため、光計測器に導入される光の光強度の減衰を検出することにより、サンプルの色やその変化を検出することができる。
【００４３】
［Ｄ．製造方法］
本発明の光導波路の製造方法としては、任意の適切な方法が用いられ得る。本発明の光導波路の作製方法の具体例としては、図６に示す方法や特開２０１２−２１５５４１号公報の図３に記載されるような方法が挙げられる。
【００４４】
図６に示す方法においては、まず、図６（ａ）に示すように、コア層の形状に対応する凹部を有する鋳型５０の表面上にコア層を形成する材料１２’を配置する。次いで、図６（ｂ）に示すように、鋳型５０表面に転写フィルム６０を所定の方向に向かって押圧手段７０で押圧しながら貼り合わせて、該凹部にコア層形成材料１２’を充填しつつ余分なコア層形成材料１２’を除去する。その後、図６（ｃ）に示すように、凹部内に充填されたコア層形成材料１２’に紫外線を照射し、当該材料を硬化させて、コア層１２を形成する。さらに、図６（ｄ）に示すように、転写フィルム６０を鋳型５０から剥離して、転写フィルム６０上にコア層１２を転写する。
【００４５】
次いで、図６（ｅ）に示すように、クラッド層形成樹脂と任意に該樹脂中に分散された粒子とを含むクラッド層形成材料１１’を、コア層１２を覆うように塗布する。あるいは、図示例とは異なり、クラッド層形成材料１１’を予め他の支持体（例えば、コロナ処理済のＰＥＴフィルム）上に塗布しておき、該クラッド層形成材料１１’がコア層１２を覆うように、該支持体と転写フィルム６０とを貼り合わせてもよい。その後、図６（ｆ）に示すように、クラッド層形成材料１１’に紫外線を照射し、当該材料を硬化させて、クラッド層１１を形成する。その後、図６（ｇ）に示すように、転写フィルム６０を剥離除去し、上下反転することにより、クラッド層１１に埋設されたコア層１２を有する光導波路が得られる。
【００４６】
上記紫外線の照射条件は、材料の種類に応じて適切に設定され得る。必要に応じて、材料を加熱してもよい。加熱は、紫外線照射前に行ってもよく、紫外線照射後に行ってもよく、紫外線照射と併せて行ってもよい。また、クラッド層形成樹脂中に粒子を分散させる方法としては、任意の適切な方法が用いられ得る。
【００４７】
本発明のＳＰＲセンサセルおよび比色センサセルは、本発明の光導波路のコア露出面に、所望の構成部材（金属層、オーバークラッド層等）を形成することによって得られ得る。これらの形成方法としては、特開２０１２−１０７９０１号公報、特開２０１２−２１５５４１号公報等に記載の方法を用いることができる。
【実施例】
【００４８】
以下、実施例によって本発明を具体的に説明するが、本発明はこれら実施例によって限定されるものではない。
【００４９】
＜屈折率＞
屈折率は、シリコンウェハの上に１０μｍ厚の膜を形成し、プリズムカプラ式屈折率測定装置を用いて波長８３０ｎｍで測定した。
【００５０】
＜充填率＞
粒子の充填率は、以下の式によって算出した。
充填率（％）＝（（粒子混合率（ｗｔ％）／かさ比重（ｇ／ｍＬ））／（１００＋粒子混合率（ｗｔ％）））×１００
【００５１】
＜かさ比重＞
粒子のかさ比重は、既知の体積（ｍＬ）を有するカップに粒子を入れて、該粒子の重量（ｇ）を測定し、粒子重量をカップ体積で除することにより算出した。
【００５２】
＜平均粒子径＞
レーザー回折散乱式粒度分布測定によってメジアン径を算出して、平均粒子径とした。
【００５３】
＜水接触角＞
ＪＩＳ  Ｒ３２５７に準拠して、自動接触角計（協和界面科学（株）社製、型番「Ｄｒｏｐ  Ｍａｓｔｅｒ５００」）を用いてクラッド層上面（コア層露出面）の水接触角を測定した。
【００５４】
＜実施例１＞
図６に示すような方法で光導波路フィルムを作製した。具体的には、表面に幅５０μｍおよび厚み（深さ）５０μｍのコア層形成用の凹部が形成された鋳型（長さ２００ｍｍ、幅２００ｍｍ）の該表面にコア層形成材料を滴下した。該鋳型の表面に片面をコロナ処理したＰＰフィルム（厚み：４０μｍ）のコロナ処理面の片端を当接させ、他端は反らせた状態とした。この状態で、鋳型とＰＰフィルムとの当接部位にＰＰフィルム側からローラを押し当てながら他端側に向かってローラを回転させて両者を貼り合わせた。これにより、鋳型の凹部内にコア層形成材料を充填し、余分なコア層形成材料を押し出した。次いで、得られた積層体に対し、ＰＰフィルム側から紫外線を照射し、コア層形成材料を完全に硬化させてコア層（屈折率：１．３８４）を形成した。なお、コア層形成材料は、フッ素系ＵＶ硬化型樹脂（ＤＩＣ社製、商品名「ＯＰ３８Ｚ」）６０重量部とフッ素系ＵＶ硬化型樹脂（ＤＩＣ社製、商品名「ＯＰ４０Ｚ」）４０重量部とを攪拌溶解させて調製した。次いで、鋳型からＰＰフィルムを剥離して、該フィルム上に厚み５０μｍ、幅５０μｍの略角柱形状のコア層を転写した。
【００５５】
上記ＰＰフィルム上に、コア層を被覆するようにクラッド層形成材料を塗布した。なお、クラッド層形成材料は、フッ素系ＵＶ硬化型樹脂（ソルベイスペシャルティポリマージャパン社製、商品名「Ｆｌｕｏｒｏｌｉｎｋ  ＭＤ７００」、屈折率：１．３４８）９３．５重量部とシリカ粒子（株式会社アドマテック製、商品名「アドマファイン  ＳＣ１５００‐ＳＭＪ）、屈折率１．４５）６．５重量部とを混合して調製した。このとき、コア層表面（上面）からの厚みが１００μｍになるように塗布した。次いで、紫外線を照射し、クラッド層形成材料を硬化させて、クラッド層を形成した。その後、ＰＰフィルムを剥離除去し、クラッド層およびコア層を上下反転させた。以上のようにして、クラッド層に埋設されたコア層を有する光導波路フィルムを作製した。
【００５６】
＜実施例２＞
クラッド層形成材料におけるシリカ粒子の混合率を１０重量％にしたこと以外は実施例１と同様にして、光導波路フィルムを作製した。
【００５７】
＜実施例３＞
異なるシリカ粒子（株式会社アドマテック製、商品名「アドマファイン  ＳＣ２５００‐ＳＭＪ」）を用いたことおよびクラッド層形成材料におけるシリカ粒子の混合率を０．６重量％にしたこと以外は実施例１と同様にして、光導波路フィルムを作製した。
【００５８】
＜実施例４＞
異なるシリカ粒子（株式会社アドマテック製、商品名「アドマファイン  ＳＣ２５００‐ＳＭＪ」）を用いたことおよびクラッド層形成材料におけるシリカ粒子の混合率を２．５重量％にしたこと以外は実施例１と同様にして、光導波路フィルムを作製した。
【００５９】
＜実施例５＞
異なるシリカ粒子（株式会社アドマテック製、商品名「アドマファイン  ＳＣ２５００‐ＳＭＪ」）を用いたことおよびクラッド層形成材料におけるシリカ粒子の混合率を５重量％にしたこと以外は実施例１と同様にして、光導波路フィルムを作製した。
【００６０】
＜実施例６＞
異なるシリカ粒子（株式会社アドマテック製、商品名「アドマファイン  ＳＣ２５００‐ＳＭＪ」）を用いたことおよびクラッド層形成材料におけるシリカ粒子の混合率を１０重量％にしたこと以外は実施例１と同様にして、光導波路フィルムを作製した。
【００６１】
＜実施例７＞
異なるシリカ粒子（株式会社アドマテック製、商品名「アドマファイン  ＳＣ２５００‐ＳＭＪ」）を用いたことおよびクラッド層形成材料におけるシリカ粒子の混合率を２６重量％にしたこと以外は実施例１と同様にして、光導波路フィルムを作製した。
＜実施例８＞
異なるシリカ粒子（株式会社アドマテック製、商品名「アドマファイン  ＳＣ５５００‐ＳＭＪ」）を用いたことおよびクラッド層形成材料におけるシリカ粒子の混合率を０．８重量％にしたこと以外は実施例１と同様にして、光導波路フィルムを作製した。
【００６２】
＜実施例９＞
異なるシリカ粒子（株式会社アドマテック製、商品名「アドマファイン  ＳＣ５５００‐ＳＭＪ」）を用いたことおよびクラッド層形成材料におけるシリカ粒子の混合率を２重量％にしたこと以外は実施例１と同様にして、光導波路フィルムを作製した。
【００６３】
＜実施例１０＞
異なるシリカ粒子（株式会社アドマテック製、商品名「アドマファイン  ＳＣ５５００‐ＳＭＪ」）を用いたことおよびクラッド層形成材料におけるシリカ粒子の混合率を５重量％にしたこと以外は実施例１と同様にして、光導波路フィルムを作製した。
【００６４】
＜実施例１１＞
異なるシリカ粒子（株式会社アドマテック製、商品名「アドマファイン  ＳＣ５５００‐ＳＭＪ」）を用いたことおよびクラッド層形成材料におけるシリカ粒子の混合率を１０重量％にしたこと以外は実施例１と同様にして、光導波路フィルムを作製した。
【００６５】
＜実施例１２＞
異なるシリカ粒子（日本アエロジル株式会社製、商品名「ＡＥＲＯＳＩＬ  Ｒ９７４」、屈折率１．４５）を用いたことおよびクラッド層形成材料におけるシリカ粒子の混合率を２．６重量％にしたこと以外は実施例１と同様にして、光導波路フィルムを作製した。
【００６６】
＜実施例１３＞
異なるシリカ粒子（日本アエロジル株式会社製、商品名「ＡＥＲＯＳＩＬ  Ｒ９７４」、屈折率１．４５）を用いたことおよびクラッド層形成材料におけるシリカ粒子の混合率を５重量％にしたこと以外は実施例１と同様にして、光導波路フィルムを作製した。
【００６７】
＜実施例１４＞
異なるシリカ粒子（富士シリシア化学株式会社製、商品名「ＳＹＬＯＰＨＯＢＩＣ５０７」、屈折率１．４５）を用いたことおよびクラッド層形成材料におけるシリカ粒子の混合率を３．２重量％にしたこと以外は実施例１と同様にして、光導波路フィルムを作製した。
【００６８】
＜実施例１５＞
異なるシリカ粒子（富士シリシア化学株式会社製、商品名「ＳＹＬＯＰＨＯＢＩＣ７０２」、屈折率１．４５）を用いたことおよびクラッド層形成材料におけるシリカ粒子の混合率を４重量％にしたこと以外は実施例１と同様にして、光導波路フィルムを作製した。
【００６９】
＜実施例１６＞
異なるシリカ粒子（富士シリシア化学株式会社製、商品名「ＳＹＬＯＰＨＯＢＩＣ７０２」、屈折率１．４５）を用いたことおよびクラッド層形成材料におけるシリカ粒子の混合率を７．２重量％にしたこと以外は実施例１と同様にして、光導波路フィルムを作製した。
＜実施例１７＞
異なるシリカ粒子（富士シリシア化学株式会社製、商品名「ＳＹＬＯＰＨＯＢＩＣ７０２」、屈折率１．４５）を用いたことおよびクラッド層形成材料におけるシリカ粒子の混合率を２５重量％にしたこと以外は実施例１と同様にして、光導波路フィルムを作製した。
【００７０】
＜実施例１８＞
チタニア粒子（堺化学工業株式会社製、商品名「ＳＲＤ  ０２−Ｗ」、結晶相：ルチル型、屈折率２．７２）を用いたことおよびクラッド層形成材料におけるシリカ粒子の混合率を２重量％にしたこと以外は実施例１と同様にして、光導波路フィルムを作製した。
【００７１】
＜比較例１＞
クラッド層形成材料におけるシリカ粒子の混合率を０重量％にしたこと（すなわち、シリカ粒子を用いなかったこと）以外は実施例１と同様にして、光導波路フィルムを作製した。
【００７２】
＜比較例２＞
異なるシリカ粒子（株式会社アドマテック製、商品名「アドマファイン  ＳＣ２５００‐ＳＭＪ」）を用いたことおよびクラッド層形成材料におけるシリカ粒子の混合率を０．３重量％にしたこと以外は実施例１と同様にして、光導波路フィルムを作製した。
【００７３】
＜測定値のバラツキ評価＞
上記実施例および比較例で得られた各光導波路フィルムを長さ２２．２５ｍｍ×幅２０ｍｍにダイシング切断した。次いで、コア層露出面に長さ６ｍｍ×幅１ｍｍの開口部を有するマスクを介して、クロムおよび金を順にスパッタリングし、コア層を覆うように易接着層（厚み：１ｎｍ）および金属層（厚み：５０ｎｍ）を順に形成した。最後に、フッ素系ＵＶ硬化型樹脂（ソルベイスペシャルティポリマージャパン社製、商品名「Ｆｌｕｏｒｏｌｉｎｋ  ＭＤ７００」）を用い、アンダークラッド層を形成したのと類似の方法で、枠形状のオーバークラッド層を形成した。このようにして、図２および図３に示すＳＰＲセンサセルと同様のＳＰＲセンサセルを作製した。なお、オーバークラッド層によって規定されたサンプル配置部の水平断面積は２４ｍｍ２（８ｍｍ×３ｍｍ）であった。
【００７４】
上記で得られたＳＰＲセンサセルのサンプル配置部にサンプルとして１０％エチレングリコール水溶液を１μＬ配置し、コア層の一方の端部にマルチモード光ファイバ（φ５０μｍ）を介してハロゲン光源（オーシャンオプティクス社製、商品名「ＨＬ−２０００−ＨＰ」、白色光）からの白色光を入射させた。また、コア層の他方の端部にマルチモード光ファイバ（φ５０μｍ）を介してパワーメーターを接続し、出射した光の強度（μＷ）を測定した。
【００７５】
上記測定を測定毎にサンプル配置部に配置するサンプルを新たなサンプル（１０％エチレングリコール水溶液）に交換しながら１０回繰り返した。得られた光強度の最大値と最小値との差を測定のバラツキとした。評価結果を光導波路の各種特性とともに表１に示す。
【表１】
2015081775.tif 000003
【００７６】
表１から明らかなように、実施例の光導波路を用いたＳＰＲセンサセルは、繰り返し測定を行った場合でも出射光強度のバラツキが比較例の光導波路を用いたＳＰＲセンサセルと比べて低減されている。これは、実施例の光導波路のクラッド層の濡れ性が高いために、サンプル配置部においてサンプルが濡れ広がりやすくなり、さらには、当該濡れ広がり性の向上に付随してサンプルが光導波路の上面と金属層との段差を乗り越えやすくなり、これらの結果として、検知部に配置される（流れ込む）サンプル量が一定化されたためと推測される。
【産業上の利用可能性】
【００７７】
本発明の光導波路は、ＳＰＲセンサセル、比色センサセル等の検知部として好適に利用され得る。
【符号の説明】
【００７８】
１１      クラッド層（アンダークラッド層）
１２      コア層
２０      金属層
３０      オーバークラッド層
１００      光導波路
２００      ＳＰＲセンサセル
３００      比色センサセル
【図１】
2015081775.tif 000004
【図２】
2015081775.tif 000005
【図３】
2015081775.tif 000006
【図４】
2015081775.tif 000007
【図５】
2015081775.tif 000008
【図６】
2015081775.tif 000009